(57)【要約】【課題】従来よりも強度が大きく、かつ従来のシリカ膜よりも屈折率が小さい改質シリカ膜を作製することが可能な改質シリカ膜の製造方法、塗工液、及び改質シリカ膜を提供する。【解決手段】上記課題を解決するために、本発明のある観点によれば、ポリシラザンをポリシラザン用溶媒に溶解することでポリシラザン溶液を作製するステップと、ポリシラザン溶液と反発するフッ素粒子をポリシラザン溶液に混合することで、塗工液を作製するステップと、塗工液を基材上に塗工することで、塗工層を作製するステップと、塗工層からポリシラザン用溶媒を除去するステップと、ポリシラザンをシリカに転化するステップと、を含み、塗工液中のポリシラザンとフッ素粒子との質量比は９５：５〜６０：４０であることを特徴とする、改質シリカ膜の製造方法が提供される。【選択図】図１
2014213318.tif 000002
【特許請求の範囲】
【請求項１】
ポリシラザンをポリシラザン用溶媒に溶解することでポリシラザン溶液を作製するステップと、
前記ポリシラザン溶液と反発するフッ素粒子を前記ポリシラザン溶液に混合することで、塗工液を作製するステップと、
前記塗工液を基材上に塗工することで、塗工層を作製するステップと、
前記塗工層から前記ポリシラザン用溶媒を除去するステップと、
前記ポリシラザンをシリカに転化するステップと、を含み、
前記塗工液中の前記ポリシラザンと前記フッ素粒子との質量比は９５：５〜６０：４０であることを特徴とする、改質シリカ膜の製造方法。
【請求項２】
前記フッ素粒子の表面張力は前記ポリシラザン用溶媒の表面張力よりも低いことを特徴とする、請求項１または２に記載の改質シリカ膜の製造方法。
【請求項３】
前記フッ素粒子は、多分岐型フッ素ポリマーであることを特徴とする、請求項１記載の改質シリカ膜の製造方法。
【請求項４】
ポリシラザンをポリシラザン用溶媒に溶解することで作製されたポリシラザン溶液と、前記ポリシラザンと反発するフッ素粒子とを含み、
前記ポリシラザンと前記フッ素粒子との質量比は９５：５〜６０：４０であることを特徴とする、塗工液。
【請求項５】
請求項１〜３のいずれか１項に記載の改質シリカ膜の製造方法により製造されたことを特徴とする、改質シリカ膜。
【請求項６】
ポリシラザンから転化したシリカと、前記ポリシラザンと反発するフッ素粒子と、を含む低屈折率層を備えることを特徴とする、改質シリカ膜。
【請求項７】
前記低屈折率層の表面に形成され、前記フッ素粒子を含む保護層を更に備えることを特徴とする、請求項６記載の改質シリカ膜。
【請求項８】
前記保護層の平均表面粗さは、６．５〜１５．０（ｎｍ）であることを特徴とする、請求項７記載の改質シリカ膜。
【発明の詳細な説明】
【技術分野】
【０００１】
本発明は、改質シリカ膜の製造方法、塗工液、及び改質シリカ膜に関する。
【背景技術】
【０００２】
ポリシラザン（ｐｏｌｙｓｉｌａｚａｎｅ）をシリカ転化する（すなわち硬化する）ことで作製されるシリカ（ｓｉｌｉｃａ）膜は、ガラス（ｇｌａｓｓ）に近い強度を有するので、各種の膜の表面強度を向上させたい場合に利用されることが多い。近年、このようなシリカ膜を光学フィルム（ｆｉｌｍ）の低屈折率層に適用したいというニーズが高まっている。ここで、光学フィルムは、例えばディスプレイの表面に貼り付けられる反射防止フィルムである。
【０００３】
シリカ膜を低屈折率層に適用するためには、シリカ膜の屈折率を下げる必要がある。特許文献１には、シリカ膜の屈折率を下げる方法として、ポリシラザンに撥水撥油性付与剤を添加した上でポリシラザンをシリカ転化する方法が提案されている。ここで、撥水撥油性付与剤は、ポリシラザンと結合可能な結合基を有する反応性フッ素ポリマー（ｐｏｌｉｍｅｒ）である。
【先行技術文献】
【特許文献】
【０００４】
【特許文献１】特開２００６−８２３４１号公報
【発明の概要】
【発明が解決しようとする課題】
【０００５】
しかし、ポリシラザンは非常に反応性が高いので、単にポリシラザンに反応性フッ素樹脂を添加しただけでは、ポリシラザンのシリカ転化前にポリシラザンが反応性フッ素ポリマーと反応してしまう。そして、ポリシラザンのうち、反応性フッ素ポリマーと反応した反応点は、シリカ転化の際に周辺のシリカ骨格と架橋しない。したがって、改質シリカ膜の架橋密度が低下し、ひいては改質シリカ膜の強度が低下してしまう。このように、特許文献１に開示された技術は、改質シリカ膜の強度が低下するという問題があった。なお、反応性フッ素ポリマーとポリシラザンとの反応は、改質シリカ膜の強度低下によって確認される。ただし、一部の反応性フッ素ポリマーは、ポリシラザンとの反応によってポリシラザン溶液を白濁させるので、このような白濁化によっても反応性フッ素ポリマーとポリシラザンとの反応を確認することができる。
【０００６】
このような問題を解決する方法として、高屈折率層の屈折率をシリカ膜の屈折率よりも高くすることが提案されている。すなわち、光学フィルムには高屈折率層と低屈折率層との両方が必要である。そして、低屈折率層は高屈折率層よりも屈折率が低ければよい。そこで、この方法では、高屈折率層の屈折率をシリカ膜の屈折率よりも高めることで、シリカ膜を低屈折率層とする。しかし、この方法では、高屈折率層の材料が限定されるという別の問題が生じる。
【０００７】
そこで、本発明は、上記問題に鑑みてなされたものであり、本発明の目的とするところは、従来よりも強度が大きく、かつ従来のシリカ膜よりも屈折率が小さい改質シリカ膜を作製することが可能な改質シリカ膜の製造方法、塗工液、及び改質シリカ膜を提供することにある。
【課題を解決するための手段】
【０００８】
上記課題を解決するために、本発明のある観点によれば、ポリシラザンをポリシラザン用溶媒に溶解することでポリシラザン溶液を作製するステップと、ポリシラザン溶液と反発するフッ素粒子をポリシラザン溶液に混合することで、塗工液を作製するステップと、塗工液を基材上に塗工することで、塗工層を作製するステップと、塗工層からポリシラザン用溶媒を除去するステップと、ポリシラザンをシリカに転化するステップと、を含み、塗工液中のポリシラザンとフッ素粒子との質量比は９５：５〜６０：４０であることを特徴とする、改質シリカ膜の製造方法が提供される。
【０００９】
この観点によれば、ポリシラザン溶液とフッ素粒子とを混合することで、塗工液を作製する。そして、塗工液を基材上に塗工することで塗工層を作製する。塗工層中のフッ素粒子は、ポリシラザンと反発する。すなわち、ポリシラザンとフッ素粒子との反応が抑制される。したがって、この観点によれば、シリカの架橋密度が従来の改質シリカ膜（特許文献１開示の改質シリカ膜）よりも向上し、ひいては改質シリカ膜の強度が向上する。したがって、この観点によれば、従来の改質シリカ膜よりも強度（耐擦傷性）が大きく、かつ従来のシリカ膜よりも屈折率が小さい改質シリカ膜を作製することができる。また、この改質シリカ膜を光学フィルムの低屈折率層として用いることで、高屈折率層の材料の選択肢を広げることができる。
【００１０】
ここで、フッ素粒子の表面張力はポリシラザン用溶媒の表面張力よりも低くてもよい。
【００１１】
この観点によれば、塗工層内のフッ素粒子は塗工層の表面にブリードアウトする。これにより、低屈折率層の表面に保護層が形成される。したがって、本実施形態では、改質シリカ膜の防汚性、滑り性、及び耐擦傷性が向上する。
【００１２】
さらに、ブリードアウトは自然に起こるので、この観点によれば、塗工液を基材上に１層コーティングするだけで、改質シリカ膜、すなわち低屈折率層及び保護層を形成することができる。したがって、改質シリカ膜を容易に作製することができる。
【００１３】
また、フッ素粒子は、多分岐型フッ素ポリマーであってもよい。
【００１４】
この観点によれば、フッ素粒子は、多くの気孔を有する。したがって、この観点によれば、改質シリカ膜の屈折率をより低下させることができる。また、フッ素粒子は強固なバルク体となるので、改質シリカ膜の防汚性、滑り性、及び耐擦傷性を向上させることができる。
【００１５】
本発明の他の観点によれば、ポリシラザンをポリシラザン用溶媒に溶解することで作製されたポリシラザン溶液と、ポリシラザンと反発するフッ素粒子とを含み、ポリシラザンとフッ素粒子との質量比は９５：５〜６０：４０であることを特徴とする、塗工液が提供される。
【００１６】
この観点による塗工液を基材上に塗工することで塗工層が形成される。そして、塗工層中のフッ素粒子は、ポリシラザンと反発する。すなわち、ポリシラザンとフッ素粒子との反応が抑制される。したがって、この観点による塗工液を用いて改質シリカ膜を作製することで、シリカの架橋密度が従来よりも向上し、ひいては改質シリカ膜の強度が向上する。したがって、この観点によれば、従来の改質シリカ膜よりも強度（耐擦傷性）が大きく、かつ従来のシリカ膜よりも屈折率が小さい改質シリカ膜を作製することができる。また、この改質シリカ膜を光学フィルムの低屈折率層として用いることで、高屈折率層の材料の選択肢を広げることができる。
【００１７】
本発明の他の観点によれば、上記の改質シリカ膜の製造方法により製造されたことを特徴とする、改質シリカ膜が提供される。
【００１８】
この改質シリカ膜は、従来の改質シリカ膜よりも架橋密度が高いシリカと屈折率が低いフッ素粒子とを含むので、従来の改質シリカ膜よりも強度（耐擦傷性）が大きく、かつ従来のシリカ膜よりも屈折率が小さい。
【００１９】
本発明の他の観点によれば、ポリシラザンから転化したシリカと、ポリシラザンと反発するフッ素粒子と、を含む低屈折率層を備えることを特徴とする、改質シリカ膜が提供される。
【００２０】
この改質シリカ膜は、従来の改質シリカ膜よりも架橋密度が高いシリカと屈折率が低いフッ素粒子とを含むので、従来の改質シリカ膜よりも強度（耐擦傷性）が大きく、かつ従来のシリカ膜よりも屈折率が小さい。
【００２１】
ここで、低屈折率層の表面に形成され、フッ素粒子を含む保護層を更に備えていてもよい。
【００２２】
この観点による改質シリカ膜は、フッ素粒子を含む保護層を有するので、防汚性、滑り性、及び耐擦傷性が向上する。
【００２３】
また、保護層の平均表面粗さは、６．５〜１５．０（ｎｍ）であってもよい。
【００２４】
この観点によれば、改質シリカ膜の屈折率がより低下する。
【発明の効果】
【００２５】
以上説明したように本発明によれば、従来の改質シリカ膜よりも強度（耐擦傷性）が大きく、かつ従来のシリカ膜よりも屈折率が小さい改質シリカ膜を作製することができる。また、この改質シリカ膜を光学フィルムの低屈折率層として用いることで、高屈折率層の材料の選択肢を広げることができる。
【図面の簡単な説明】
【００２６】
【図１】本発明の実施形態に係る改質シリカ膜の製造方法及び改質シリカ膜の概要を示す模式図である。
【図２】同実施形態にかかる塗工液の模式図である。
【図３】本実施形態に係るフッ素粒子の構造を示す模式図である。
【図４】改質シリカ膜の構造を示す模式図である。
【図５】鉛筆擦り試験に使用される試験装置の構成を示す模式図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、表面張力は２５℃での値であり、単位は（ｍＮ／ｍ）とする。表面張力は、例えば自動表面張力計（具体的には、協和界面科学  ＤＹ−３００）によって測定される。後述する実施例の表面張力は、協和界面科学  ＤＹ−３００で測定されたものである。もちろん、表面張力は他の公知の方法で測定されてもよい。
【００２８】
＜１．改質シリカ膜の製造方法＞
まず、図１〜図３にもとづいて、本実施形態に係る改質シリカ膜の製造方法について説明する。本実施形態に係る改質シリカ膜の製造方法は、第１〜第６のステップに区分される。
【００２９】
第１のステップは、ポリシラザンをポリシラザン用溶媒に溶解することで図２に示すポリシラザン溶液１１を作製するステップである。第２のステップは、ポリシラザン溶液１１とフッ素粒子１２とを混合することで、塗工液１０を作製するステップである。
【００３０】
第３のステップは、図１に示すように、塗工液１０を基材１００上に塗工することで、塗工層を作製するステップである。塗工層は、塗工液１０からなる層である。第４のステップは、塗工層からポリシラザン用溶媒を除去するステップである。第５のステップは、ポリシラザンをシリカに転化するステップである。これらのステップにより、基材１００上に改質シリカ膜１が形成される。改質シリカ膜１は、低屈折率層２０と保護層３０とを含む。すなわち、本実施形態では、塗工液１０の１層コーティングによって低屈折率層２０と保護層３０とを作製する。以下、各ステップについて説明する。
【００３１】
（第１のステップ）
第１のステップは、ポリシラザンをポリシラザン用溶媒に溶解することでポリシラザン溶液１１を作製するステップである。
【００３２】
ポリシラザンは、パーヒドロ（ｐｅｒｈｙｄｒｏ）ポリシラザンとも称される無機ポリマーであり、以下の化学式（１）で示される構造を有する。化学式（１）中、ｎは自然数である。
【００３３】
【化１】
2014213318.tif 000003
【００３４】
なお、ポリシラザンの重量平均分子量はなるべく低いことが好ましい。ポリシラザンの重量平均分子量が高いほど、ポリシラザンがポリシラザン溶液１１中に結晶として析出しやすくなるからである。
【００３５】
ポリシラザン用溶媒は、ポリシラザンを溶解する溶媒である。ポリシラザン用溶媒の表面張力は、フッ素粒子１２の表面張力よりも高いことが好ましい。ポリシラザン用溶媒の表面張力がフッ素粒子１２の表面張力よりも高い場合、塗工層中のフッ素粒子１２は塗工層の表面にブリードアウト（ｂｌｅｅｄ  ｏｕｔ）することができる。すなわち、フッ素粒子１２は大気側に引き寄せられる。
【００３６】
ポリシラザン用溶媒の表面張力とフッ素粒子１２の表面張力との差分はなるべく大きいことが好ましい。当該差分が大きいほど、フッ素粒子１２は塗工層の表面にブリードアウトしやすくなるからである。より詳細には、ポリシラザン用溶媒の表面張力からフッ素粒子１２の表面張力減算した値は４．５以上であることが好ましい。
【００３７】
上記の要件を満たすポリシラザン用溶媒としては、例えば疎水性かつ無極性の有機溶媒が挙げられる。このような有機溶媒としては、ジブチルエーテル（ｄｉｂｕｔｙｌ  ｅｔｈｅｒ）、キシレン（ｘｙｌｅｎｅ）、ミネラルターペン（ｍｉｎｅｒａｌ  ｔｕｒｐｅｎｔｉｎｅ）、石油系炭化水素、及び高沸点芳香族系炭化水素が挙げられる。したがって、ポリシラザン用溶媒は、ジブチルエーテル、キシレン、ミネラルターペン、石油系炭化水素、及び高沸点芳香族系炭化水素からなる群から選択されるいずれか１種以上で構成されることが好ましい。なお、ジブチルエーテルの表面張力は２２．４、キシレンの表面張力は３０．０、ミネラルターペンの表面張力は２５．０となる。
【００３８】
なお、ポリシラザン溶液１１には、ポリシラザンを劣化させない添加剤を任意に溶解させてもよい。例えば、ポリシラザン溶液１１には、アミン系の触媒を含めても良い。ポリシラザン溶液１１にアミン系の触媒が含まれる場合、ポリシラザンのシリカ転化を室温で行うことができる。なお、ポリシラザンは、３００〜４００℃程度に加熱された場合にもシリカ転化するが、この処理では基材となる光学フィルムが熱ストレスを受ける。したがって、例えば光学フィルムに熱ストレスを掛けたくない場合、ポリシラザン溶液１１にアミン系の触媒を含めればよい。
【００３９】
また、ポリシラザン用溶媒の含水率はなるべく低いことが好ましい。例えば、ポリシラザン用溶媒の含水率は１質量％未満（ポリシラザン用溶媒の総質量に対する水の質量％）であることが好ましい。ポリシラザン用溶媒中の水分はポリシラザンのシリカ転化を起こしてしまうからである。このようなシリカ転化は、改質シリカ膜１の品質を劣化させる。
【００４０】
（第２のステップ）
第２のステップは、ポリシラザン溶液１１とフッ素粒子１２とを混合することで、塗工液１０を作製するステップである。
【００４１】
フッ素粒子１２は、低屈折率層２０の屈折率を低くするとともに、保護層３０に防汚性、滑り性、及び耐擦傷性を付与するためにポリシラザン溶液１０に添加される。フッ素粒子１２は、ナノメートルサイズ（ｎａｎｏｍｅｔｅｒ−ｓｉｚｅ）のフッ素基導入型球状高分子である。すなわち、フッ素粒子１２は、末端基数の多さが特徴である機能性微粒子である。また、フッ素粒子１２は、ポリシラザン溶液と反発する。すなわち、フッ素粒子１２は、ポリシラザンと反応する官能基を有しない。フッ素粒子１２は、ポリシラザンと反応する官能基を多少有していても良いが、その数はなるべく少ないことが好ましい。
【００４２】
ここで、図３に基づいて、フッ素粒子１２の構造の一例について説明する。フッ素粒子１２は、コア部１２１と、複数の分岐点１２２と、複数の枝部１２３と、複数の末端基１２４とを有する。コア部１２１は、フッ素粒子１２の中心となる部分であり、少なくとも１つ以上の枝部１２３に結合する。コア部１２１は、単一元素で構成されていても、有機残基で構成されていてもよい。単一元素としては、炭素原子、窒素原子、ケイ素原子、リン原子等が挙げられる。また、有機残基としては、各種の鎖式化合物、環式化合物からなる有機残基が挙げられる。また、コア部１２１は複数存在していてもよい。
【００４３】
分岐点１２２は、枝部１２３の起点となる部分であり、１つの分岐点１２２から少なくとも２本の枝部１２３が伸びている。分岐点１２２は、コア部１２１または他の分岐点１２２に枝部１２３を介して接続する。分岐点１２２は、コア部１２１と同様の構成を有する。すなわち、分岐点１２２は、単一元素で構成されていても、有機残基で構成されていてもよい。分岐点１２２は、コア部１２１にもっとも近いものから順に第１世代、第２世代、・・・と称される。すなわち、コア部１２１に直接接続した分岐点１２２が第１世代となり、第１世代の分岐点１２２に接続した分岐点１２２が第２世代となる。
【００４４】
本実施形態で使用されるフッ素粒子１２は、少なくとも第２世代以上の分岐点１２２を有する。例えば、図３に示す例では、フッ素粒子１２は、第５世代の分岐点１２２ａを有する。
【００４５】
枝部１２３は、コア部１２１と第１世代の分岐点１２２とを接続する他、第ｋ世代（ｋは１以上の整数）の分岐点１２２と、第（ｋ＋１）世代の分岐点１２２とを接続する。枝部１２３は、コア部１２１または分岐点１２２が有する結合手である。なお、分岐点の世代数は多いことが好ましい。世代数が多いほど、フッ素粒子１２の強度が大きくなり、ひいては、保護層３０の防汚性、滑り性、及び耐擦傷性が向上するからである。
【００４６】
末端基１２４は、フッ素系官能基である。末端基１２４としては、例えば、（パー）フルオロアルキル基、（パー）フルオロポリエーテル基が挙げられる。
【００４７】
（パー）フルオロアルキル基の構造は、特に限定されない。すなわち、（パー）フルオロアルキル基は、直鎖（例えば−ＣＦ２ＣＦ３，−ＣＨ２（ＣＦ２）４Ｈ，−ＣＨ２（ＣＦ２）８ＣＦ３，−ＣＨ２ＣＨ２（ＣＦ２）４Ｈ等）であっても、分岐構造（例えばＣＨ（ＣＦ３）２，ＣＨ２ＣＦ（ＣＦ３）２，ＣＨ（ＣＨ３）ＣＦ２ＣＦ３，ＣＨ（ＣＨ３）（ＣＦ２）５ＣＦ２Ｈ等）であっても、脂環式構造（好ましくは５員環又は６員環、例えばパーフルオロシクロへキシル（ｐｅｒｆｌｕｏｒｏｃｙｃｌｏｈｅｘｙｌ）基、パーフルオロシクロペンチル（ｐｅｒｆｌｕｏｒｏｃｙｃｌｏｐｅｎｔｙｌ）基又はこれらで置換されたアルキル基等）であっても良い。
【００４８】
（パー）フルオロポリエーテル基は、エーテル結合を有する（パー）フルオロアルキル基であり、その構造は特に限定されない。すなわち、（パー）フルオロポリエーテル基としては、例えばＣＨ２ＯＣＨ２ＣＦ２ＣＦ３、ＣＨ２ＣＨ２ＯＣＨ２Ｃ４Ｆ８Ｈ、ＣＨ２ＣＨ２ＯＣＨ２ＣＨ２Ｃ８Ｆ１７、ＣＨ２ＣＨ２ＯＣＦ２ＣＦ２ＯＣＦ２ＣＦ２Ｈ、フッ素原子を５個以上有する炭素数４〜２０のフルオロシクロアルキルエーテル（ｆｌｕｏｒｏｃｙｃｌｏａｌｋｙｌｅｔｈｅｒ）基等があげられる。また、他の例としては、（ＣＦ２）ｘＯ（ＣＦ２ＣＦ２Ｏ）ｙ、［ＣＦ（ＣＦ３）ＣＦ２Ｏ］ｘ―［ＣＦ２（ＣＦ３）］、（ＣＦ２ＣＦ２ＣＦ２Ｏ）ｘ、（ＣＦ２ＣＦ２Ｏ）ｘなどが挙げられる。ここで、ｘ、ｙは任意の自然数である。
【００４９】
このように、フッ素粒子１２は、末端基１２４がフッ素系官能基となっているので、フッ素粒子１２の表面は実質的にフッ素系官能基で覆われている。このため、フッ素粒子１２は、非常に強固なバルク体となっており、かつ、防汚性、滑り性に非常に優れる。また、フッ素粒子１２は、多分岐型ポリマーであるので、弾性にも優れる。本実施形態では、このようなフッ素粒子１２を塗工層の表面にブリードアウトさせるので、改質シリカ膜１の防汚性、滑り性、及び耐擦傷性が格段に向上する。
【００５０】
また、フッ素粒子１２は、内部に多数の細孔を有しており、この細孔には空気が入り込む。さらに、フッ素粒子１２は多数のフッ素原子を有している。したがって、フッ素粒子１２の屈折率は非常に低い。本実施形態では、低屈折率層２０の低屈折率は、フッ素粒子１２によって実現されている。すなわち、フッ素粒子１２は、塗工層の表面にブリードアウトするが、塗工層の表面がフッ素粒子１２で埋め尽くされると、ブリードアウトは終了する。ブリードアウトしなかったフッ素粒子１２は、塗工層表面のフッ素粒子１２と反発し、塗工層内部にとどまる。塗工層の内部にとどまったフッ素粒子１２は、ポリシラザンのシリカ転化後に低屈折率層２０内に配置され、低屈折率層２０の屈折率を下げる。すなわち、フッ素粒子１２は、塗工層内の滞留及びブリードアウトのうち、ブリードアウトを優先的に起こす。そして、ブリードアウトできなかったフッ素粒子１２が塗工層内に滞留する。
【００５１】
フッ素粒子１２の平均粒径（直径）は特に限定されないが、３０ｎｍ以下が好ましく、２０ｎｍ以下がより好ましい。フッ素粒子１２の平均粒径がこの範囲となる場合に、低屈折率層２０の強度が向上する。すなわち、フッ素粒子１２そのものは強固なバルク体であるが、ポリシラザンから転化したシリカと比べると強度は落ちる。したがって、低屈折率層２０内に占めるフッ素粒子１２の体積はなるべく低いことが好ましい。このような観点から、フッ素粒子１２の平均粒径（直径）は３０ｎｍ以下が好ましい。また、フッ素粒子１２の平均粒径が上記の範囲内となる場合、フッ素粒子１２のブリードアウト性、保護層３０の防汚性及び耐擦傷性が向上する。
【００５２】
ここで、平均粒径は、フッ素粒子１２の粒径（フッ素粒子１２を球と仮定したときの直径）の算術平均値である。フッ素粒子１２の粒径は、例えば、レーザ回折・散乱粒度分布計（具体的には、ＨＯＲＩＢＡ  ＬＡ−９２０）によって測定される。なお、レーザ回折・散乱粒度分布計は、ＨＯＲＩＢＡ  ＬＡ−９２０に限られない。以下の実施例及び比較例では、平均粒径をＨＯＲＩＢＡ  ＬＡ−９２０で測定した。
【００５３】
また、フッ素粒子１２の表面張力は、ポリシラザン用溶媒の表面張力よりも低ければ特に制限されないが、２０以下が好ましく、１８以下がより好ましい。フッ素粒子１２の表面張力がこの範囲となる場合に、フッ素粒子１２のブリードアウト性が向上し、ひいては改質シリカ膜１の防汚性、耐擦傷性が向上する。
【００５４】
また、フッ素粒子１２がブリードアウトされることで生成される改質シリカ膜１は、接触角が１０８度以上であることが好ましく、１１０度以上がより好ましい。接触角がこれらの範囲の値となる場合に、防汚性、擦傷性がより向上するからである。
【００５５】
また、フッ素粒子１２は、その表面に反応性の官能基をなるべく有していないことが好ましい。反応性の官能基はポリシラザンと反応する可能性があるからである。なお、フッ素粒子１２は、反応性の官能基を有していなくても、シリカの複雑な網目構造によって低屈折率層２０及び保護層３０内に強固に保持される。
【００５６】
ここで、塗工液１０中のポリシラザンとフッ素粒子１２との質量比は９５：５〜６０：４０である。フッ素粒子１２の質量比が４０を超える場合、すなわちポリシラザンに対してフッ素粒子１２が多すぎる場合、低屈折率層２０の強度が落ちてしまう可能性がある。一方、フッ素粒子１２の質量比が５未満となる場合、すなわちフッ素粒子１２に対してポリシラザンが多すぎる場合、低屈折率層２０の屈折率が十分に下がらず、保護層３０の厚さも不足する。
【００５７】
（第３のステップ）
第３のステップは、図１に示すように、塗工液１０を基材１００上に塗工するステップである。なお、塗工の方法は特に問われず、公知の方法が任意に適用される。図１は、塗工の一例としてダイコーティング法（ダイスリット４５０を通して塗工液１０を基材１００上に塗工する方法）を示す。第３のステップによって、塗工層（塗工液１０からなる層）が基材１００上に形成される。塗工層中のフッ素粒子１２は、塗工層の表面にブリードアウトするが、塗工層の表面がフッ素粒子１２で埋め尽くされると、ブリードアウトは終了する。ブリードアウトしなかったフッ素粒子１２は、塗工層表面のフッ素粒子１２と反発し、塗工層内部にとどまる。なお、基材１００は、改質シリカ膜１による機能が付与される膜である。改質シリカ膜１を用いて光学フィルムを作製する場合、基材１００は例えば高屈折率層を含むフィルムとなる。
【００５８】
（第４のステップ）
第４のステップは、基材１００上の塗工液１０、すなわち塗工層からポリシラザン用溶媒を除去するステップである。ポリシラザン用溶媒は、例えば塗工層を１００℃で１分間程度加熱することで除去される。
【００５９】
（第５のステップ）
第５のステップは、ポリシラザンをシリカに転化する（硬化する）ステップである。ポリシラザン用溶媒にアミン系の触媒が含まれる場合、シリカ転化反応は室温で進行する。ポリシラザン用溶媒にアミン系の溶媒が含まれない場合、これらの反応は、例えば塗工層を３００〜４００℃で加熱することにより進行する。塗工層のうち、ポリシラザンが主に分布している部分は低屈折率層２０となり、フッ素粒子１２が主に分布している部分は保護層３０となる。以上のステップにより、基材１００上に改質シリカ膜１が形成される。なお、シリカ転化の過程では、以下の化学式（２）で示す反応が起こっている。
【００６０】
【化２】
2014213318.tif 000004
【００６１】
＜２．改質シリカ膜の構造及び特性＞
次に、図１及び図４にもとづいて、改質シリカ膜１の構造及び特性について説明する。
【００６２】
改質シリカ膜１は、図１及び図４に示すように、低屈折率層２０と保護層３０とを有する。低屈折率層２０は、シリカ２１と、フッ素粒子１２とを含む。保護層３０は、シリカ３１とフッ素粒子１２とを含む。低屈折率層２０中のフッ素粒子１２はシリカ２１により保持され、保護層３０中のフッ素粒子１２はシリカ３１により保持される。シリカ２１、３１はポリシラザンがシリカ転化したものである。
【００６３】
ここで、保護層３０は、フッ素粒子１２を塗工層内でブリードアウトさせることで形成されたものである。すなわち、本実施形態に係る改質シリカ膜の製造方法は、従来の２層コーティング法のように低屈折率層２０の表面に人為的にフッ素粒子１２を分布させるのではなく、低屈折率層２０の表面に自然にフッ素粒子１２を分布させている。
【００６４】
したがって、シリカの濃度分布（ケイ素原子濃度分布）とフッ素粒子１２の濃度分布（フッ素原子濃度分布）とは低屈折率層２０と保護層３０との境界でゆるやかに変化する。すなわち、基材１００の表面近傍ではケイ素原子濃度はほぼ１００ａｔ％であるが、測定点から基材１００までの距離が大きくなるほど測定点のケイ素原子濃度が低く、フッ素原子濃度が大きくなり、ある測定点で両者の原子濃度が同じ値となる。本実施形態では、両者の原子濃度が同じ値となる平面を低屈折率層２０と保護層３０との境界面２０Ａとする。境界面２０Ａよりも改質シリカ膜１の表面に近い側の測定点では、フッ素原子濃度がケイ素原子濃度よりも高くなり、改質シリカ膜１の表面ではフッ素原子濃度はほぼ１００ａｔ％となる。
【００６５】
低屈折率層２０内のフッ素粒子１２は、低屈折率層２０の屈折率を下げる役割を果たす。保護層３０のフッ素粒子１２は、保護層３０の屈折率を下げる役割の他、改質シリカ膜１の防汚性、滑り性、及び耐擦傷性を向上させる役割を有する。
【００６６】
さらに、図４に示すように、保護層３０の表面には凹凸が形成されている。すなわち、改質シリカ膜１の表面は荒くなっている（凹凸ができている）。この理由としては、以下のものが考えられる。すなわち、本実施形態では、フッ素粒子１２のブリードアウト（自然な移動）によってフッ素粒子１２を改質シリカ膜１の表面に分布させるので、改質シリカ膜１の表面、すなわち保護層３０の表面が荒くなる。保護層３０の表面形状は、例えば走査型電子顕微鏡（ＳＥＭ）または形状測定レーザマイクロスコープによる観察により確認することができる。ここで、形状測定レーザマイクロスコープは、レーザを用いて対象物の非接触３次元測定を行うことで、観察視野全域の３次元データを取得するものである。形状測定レーザマイクロスコープとしては、ＫＥＹＥＮＣＥ  ＪＡＰＡＮ社製のＶＫ−９５００が挙げられる。もちろん、形状測定レーザマイクロスコープはこの例に限られない。
【００６７】
このように、改質シリカ膜１の表面に凹凸が形成される。そして、凹部には空気層４０が形成される。この空気層４０は、改質シリカ膜１の屈折率を下げる役割を果たす。また、改質シリカ膜１の表面に付着した汚れ成分と保護層３０との間には当該空気層４０が存在する。したがって、汚れ成分が液体（例えば指紋中の液体成分）である場合、汚れ成分の接触角は従来の保護層（例えば２層コーティング法により作製された保護層）よりも大きくなる。したがって、改質シリカ膜１は表面の濡れ性が低下する。
【００６８】
また、改質シリカ膜１の表面の凹凸は、フッ素粒子１２の自然な移動（ブリードアウト）によって形成されたものなので、なだらかである。したがって、汚れ成分が固形（たとえば指紋中のワックス成分）である場合、凹部に入り込んだ汚れ成分が取れなくなる（すなわち改質シリカ膜１の表面にこびりつく）ことが抑制される。
【００６９】
また、後述する実施例に示されるように、改質シリカ膜１の平均表面粗さＲａ（ｎｍ）は６．５〜１５．０であることが好ましい。平均表面粗さＲａ（ｎｍ）が６．５〜１５．０となる場合、改質シリカ膜１の屈折率が低下し、汚れ成分の接触角も増加する。ここで、平均表面粗さＲａは、保護層３０の凸部の高さの算術平均値であり、凸部の高さは、凸部の頂点から凸部に隣接する凹部の下端点（最も低屈折率層２０に近い点）までの距離である。これらの値は形状測定レーザマイクロスコープにより測定される。以下の実施例及び比較例では、平均表面粗さをＫＥＹＥＮＣＥ  ＪＡＰＡＮ社製のＶＫ−９５００で測定した。
【実施例】
【００７０】
（実施例１）
次に、本実施形態の実施例について説明する。実施例１では、以下の製法により改質シリカ膜を作製した。
【００７１】
ポリシラザン溶液の原液として、ＡＺエレクトロマテリアルズ社ＮＡＸ１２０−２０を用意した。以下、この原液を「ポリシラザン原液」とも称する。ポリシラザン原液は、ポリシラザンをポリシラザン原液の総質量に対して２０質量％含む。また、ポリシラザン原液の溶媒はジブチルエーテルであり、アミン系の触媒を含む。
【００７２】
また、フッ素粒子溶液として、日産化学工業社製ＦＸ−０１２を用意した。以下、この原液を「フッ素粒子原液」とも称する。フッ素粒子原液は、フッ素粒子をフッ素粒子原液の総質量に対して５質量％含む。また、フッ素粒子原液の溶媒はジブチルエーテルである。フッ素粒子の表面張力は１７．６であり、平均粒径は、約１０ｎｍであった。フッ素粒子は反応性の官能基を持たない。
【００７３】
次いで、ポリシラザン原液９．５質量部にフッ素粒子原液２質量部を加えて１０分間撹拌することで、混合液を作製した。ついで、この混合液にジブチルエーテルを所定量加えて穏やかに１０分間撹拌した。これにより、塗工液を作製した。ここで、混合液に加えるジブチルエーテルの量は、塗工液中の固形分（ポリシラザン＋フッ素粒子）の質量部が２となるように決定した。すなわち、塗工液は、固形分（ポリシラザン＋フッ素粒子）を２質量部、溶媒分を９８質量部含む。
【００７４】
ついで、ＰＭＭＡ（Ｐｏｌｙ（ｍｅｔｈｙｌ  ｍｅｔｈａｃｒｙｌａｔｅ））基材上に塗工液を改質シリカ膜の層厚が約１００ｎｍとなるように塗工した。塗工はワイヤーバー（ｗｉｒｅ  ｂａｒ）を用いて行われた。これにより、塗工層を作製した。上述したように、塗工層中のフッ素粒子は塗工層の表面にブリードアウトする。ついで、塗工層を１００℃で１分間加熱することで、塗工層から溶媒を除去した。なお、上記の各処理はすべて窒素雰囲気下で行われた。
【００７５】
その後、塗工層を室温（２３℃、相対湿度５４％）で１週間放置した。これにより、ポリシラザンのシリカ転化が進行した。すなわち、改質シリカ膜が作製された。
【００７６】
（実施例２〜５、比較例１〜２）
実施例２〜５、比較例１〜２については、ポリシラザンとフッ素粒子との質量比を変更した他は実施例１と同様の処理を行った。
【００７７】
（比較例３）
比較例３、４については、フッ素粒子原液の代わりに反応性フッ素ポリマーを使用し、ポリシラザンと反応性フッ素ポリマーとの質量比を９０：１０としたこと以外は実施例１と同様の処理を行った。ここで、反応性フッ素ポリマーは、低屈折率層の屈折率を低くする役割を有する。ただし、反応性フッ素ポリマーはポリシラザンと反応する官能基（シラノール基）を有する。比較例３、４は特許文献１に開示された方法に相当する。表１に実施例１〜５、比較例１〜４における固形分の質量部、ポリシラザンとフッ素粒子との質量比をまとめて示す。
【００７８】
【表１】
2014213318.tif 000005
【００７９】
※１は信越化学工業社製のＫＹ−１０８（表面張力１６．５）を示し、※２は信越化学工業社製のＫＹ−１６４（表面張力１６．１）を示す。無印は日産化学工業社製ＦＸ−０１２を示す。
【００８０】
表１に示されるように、実施例１〜５では、ポリシラザン用溶媒の表面張力からフッ素粒子の表面張力を減算した値は４．５以上となっている。また、実施例１〜５のポリシラザンとフッ素粒子との質量比は、本実施形態の範囲内の値となっている。また、比較例１ではシリカ膜の単一層だけが形成される（保護層は形成されない）。
【００８１】
（最低反射率の評価）
改質シリカ膜の最低反射率（％）を測定した。測定装置は、島津製作所社の分光光度計ＵＶ-２５５０により絶対反射率測定法にて測定を行った。この時の、光入射角は５°にて行った。ここで、最低反射率は改質シリカ膜の屈折率に相当するパラメータであり、最低反射率が低いほど屈折率が低い。
【００８２】
（接触角（ＣＡ）評価）
全自動接触角計ＤＭ７００（協和界面科学株式会社製）を使用し、改質シリカ膜上に２μｌの純水を滴下し接触角を測定した。接触角は、改質シリカ膜の防汚性、滑り性に影響するパラメータである。
【００８３】
（平均表面粗さ評価）
ワイプ擦り試験前の改質シリカ膜の平均表面粗さ（Ｒａ）をＫＥＹＥＮＣＥ  ＪＡＰＡＮ社製のＶＫ−９５００で測定した。
【００８４】
（鉛筆擦り試験）
改質シリカ膜の強度を評価するために、ＪＩＳ−Ｋ−５６００に準拠した鉛筆擦り試験を行った。ここで、図５に基づいて、鉛筆擦り試験に用いられる試験装置５００について説明する。図５は、試験装置５００を用いて本実施形態に係る改質シリカ膜１の鉛筆擦り試験を行う様子を示している。改質シリカ膜の強度は、改質シリカ膜の耐擦傷性に影響するパラメータである。
【００８５】
試験装置５００は、装置本体５００Ａと、水準器５０２と、小型移動おもり５０３と、締め具５０４と、Ｏ型リング５０５とを備える。装置本体５００Ａには鉛筆５０１が挿入される貫通穴が形成されている。貫通穴に挿入された鉛筆５０１の長さ方向と装置本体５００Ａの底面（すなわち改質シリカ膜１の表面）との角度θは４５度である。水準器５０２は装置本体５００Ａが水平であることを確認するための部品である。小型移動おもり５０３は、鉛筆５０１の芯５０１Ａに掛ける荷重を調整するための部品である。小型移動おもり５０３は矢印５０３Ａ方向に移動可能となっている。締め具５０４は、鉛筆５０１を装置本体５００Ａ内に固定するものである。Ｏ型リング５０５は、装置本体５００Ａに回転可能に取り付けられている。Ｏ型リング５０５は、改質シリカ膜１上を転がることで、試験装置５００を試験方向に移動させる。
【００８６】
つぎに、鉛筆擦り試験の方法を説明する。ここでは、本実施形態に係る改質シリカ膜１（基材１００上に形成されたもの）の鉛筆擦り試験を一例として鉛筆擦り試験の方法を説明する。
【００８７】
まず、試験装置５００に鉛筆５０１を挿入、固定する。ついで、改質シリカ膜１に鉛筆５００の芯を押し当てる。ついで、試験装置５００が水平になっていることを水準器５０２で確認する。ついで、小型おもり５０３の位置を調整することで、鉛筆５０１の芯５０１Ａに５００ｇの荷重をかける。ついで、試験装置５００を図５に示す試験方向に０．８ｍｍ／秒のスピードで移動させる。これにより、鉛筆５０１の芯５０１Ａが改質シリカ膜１の表面を擦る。以上の処理が鉛筆擦り試験となる。その後、目視にて傷の有無を確認する。傷が確認された場合には、鉛筆５０１の芯５０１Ａの硬度を下げて、上記の鉛筆擦り試験を行う。傷が確認されない場合には、鉛筆５０１の芯５０１Ａの硬度を上げて、上記の鉛筆擦り試験を行う。そして、傷が確認されない最大の硬度（鉛筆硬度）を測定する。この硬度は、改質シリカ膜１の強度を示すパラメータとなる。鉛筆硬度は、２Ｈ＞Ｈ＞Ｆ＞ＨＢ＞Ｂの順番で高くなる。
【００８８】
（実施例と比較例との対比）
上記試験及び評価の結果を表２にまとめて示す。
【００８９】
【表２】
2014213318.tif 000006
【００９０】
（最低反射率）
実施例と比較例とを比較すると、実施例の最低反射率はいずれも比較例の最低反射率以下となる。なお、実施例１の最低反射率は比較例３の最低反射率と同じ値である。しかし、比較例３における反応性フッ素ポリマーの質量比は実施例１におけるフッ素粒子の質量比の倍となっているので、同じ質量比で比較した場合、実施例１の最低反射率は比較例３の最低反射率よりも低くなる。
【００９１】
この理由として第１に考えられるのは、平均表面粗さＲａである。実施例では、平均表面粗さＲａ（ｎｍ）が６．５〜１５．０の範囲内の値となっているので、上述した空気層によって屈折率が低下したものと考えられる。
【００９２】
ただし、比較例３、４の平均表面粗さＲａ（ｎｍ）も６．５〜１５．０の範囲内の値となっている。すなわち、反応性フッ素ポリマーも表面張力が低いため、塗工層の表面にブリードアウトする。この結果、改質シリカ膜の表面が荒くなったと推察される。
【００９３】
第２の理由として、実施例では改質シリカ膜の嵩密度が低くなることが考えられる。すなわち、実施例の改質シリカ膜では、気孔を多数有するフッ素粒子が分散している。これに対し、比較例３、４の反応性フッ素ポリマーは鎖状構造となっている。さらに、反応性フッ素ポリマーは塗工液中のポリシラザンと反応する。この反応性フッ素ポリマーとポリシラザンとの反応点では、嵩密度が高くなる。したがって、実施例の改質シリカ膜の嵩密度は、比較例３、４の嵩密度よりも低いと推察される。そして、嵩密度が低いほど、内部に多量の空気を含んでいることになるので、屈折率が低くなる。以上の理由により、実施例の屈折率は比較例３、４の屈折率よりも低くなっていると推察される。
【００９４】
（接触角）
実施例１〜５と比較例１とを比較すると、実施例１〜５では比較例１に比べて接触角が良好であった。実施例１〜５では、保護層が低屈折率層の表面に形成されるので、この保護層によって良好な接触角が得られたと推察される。なお、比較例２〜４でも良好な接触角が得られている。したがって、これらの比較例２〜４でも、フッ素粒子または反応性フッ素ポリマーによって保護層が形成されていると推察される。しかし、比較例２〜４の屈折率及び強度（鉛筆硬度）はいずれの実施例よりも低い。
【００９５】
（鉛筆硬度）
実施例１〜５と比較例１とを比較すると、実施例１〜５の強度（鉛筆硬度）は比較例１の強度よりも大きくなった。したがって、実施例１〜５では、フッ素粒子によって保護層が形成され、この保護層によって強度が向上したことがわかる。また、フッ素粒子の質量比の下限値は５であることがわかる。実施例１〜５と比較例２とを比較すると、実施例１〜５の強度（鉛筆硬度）は比較例２の強度よりも大きくなった。したがって、フッ素粒子の質量比の上限値は４０であることがわかる。
【００９６】
また、実施例１〜５と比較例３、４とを比較すると、実施例１〜５の強度（鉛筆硬度）は比較例３、４の強度よりも大きくなった。比較例３、４では塗工液中で反応性フッ素ポリマーとポリシラザンとが反応することで白濁が生じ、この結果、改質シリカ膜の架橋密度が低下したと推察される。これに対し、実施例１〜５では、塗工液中でフッ素粒子とポリシラザンとは反応しない。したがって、改質シリカ膜の架橋密度が比較例３、４よりも大きくなったと推察される。
【００９７】
上記の実施例及び比較例により、本実施形態による改質シリカ膜は従来の改質シリカ膜よりも屈折率が低く、かつ強度が高いことが立証された。
【００９８】
以上により、本実施形態では、ポリシラザン溶液１１とフッ素粒子１２とを混合することで、塗工液１０を作製する。そして、塗工液１０を基材１００上に塗工することで塗工層を作製する。塗工層中のフッ素粒子１２は、ポリシラザンと反発する。すなわち、ポリシラザンとフッ素粒子との反応が抑制される。したがって、本実施形態では、シリカの架橋密度が従来よりも向上し、ひいては改質シリカ膜１の強度が向上する。したがって、本実施形態では、従来の改質シリカ膜よりも強度（耐擦傷性）が大きく、かつ従来のシリカ膜よりも屈折率が小さい改質シリカ膜１を作製することができる。また、改質シリカ膜１の屈折率は従来のシリカ膜よりも低いので、この改質シリカ膜を光学フィルムの低屈折率層として用いることで、高屈折率層の材料の選択肢を広げることができる。
【００９９】
また、フッ素粒子１２の表面張力はポリシラザン用溶媒の表面張力よりも低いので、塗工層内のフッ素粒子１２は塗工層の表面にブリードアウトする。これにより、低屈折率層２０の表面に保護層３０が形成される。したがって、本実施形態では、改質シリカ膜１の防汚性、滑り性、及び耐擦傷性が向上する。
【０１００】
さらに、ブリードアウトは自然に起こるので、本実施形態では、塗工液１０を基材１００上に１層コーティングするだけで、改質シリカ膜１、すなわち低屈折率層２０及び保護層３０を形成することができる。したがって、改質シリカ膜１を容易に作製することができる。
【０１０１】
さらに、フッ素粒子１２は、多分岐型フッ素ポリマーであるので、多くの気孔を有する。したがって、本実施形態では、改質シリカ膜１の屈折率をより低下させることができる。また、フッ素粒子１２は強固なバルク体となるので、改質シリカ膜１の防汚性、滑り性、及び耐擦傷性を向上させることができる。
【０１０２】
さらに、改質シリカ膜１の平均表面粗さは６．５〜１５．０ｎｍとなっているので、屈折率がより低下する。
【０１０３】
さらに、ポリシラザン用溶媒の表面張力からフッ素粒子１２の表面張力を減算した値は４．５以上であるので、フッ素粒子１２はより効率的に塗工層の表面にブリードアウトすることができる。
【０１０４】
さらに、ポリシラザン用溶媒は、疎水性かつ無極性の有機溶媒であるので、フッ素粒子１２はより効率的に塗工層の表面にブリードアウトすることができる。
【０１０５】
さらに、ポリシラザン用溶媒は、ジブチルエーテル、キシレン、ミネラルターペン、石油系炭化水素、及び高沸点芳香族系炭化水素からなる群から選択されるいずれか１種以上で構成される。したがって、フッ素粒子１２はより効率的に塗工層の表面にブリードアウトすることができる。
【０１０６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０７】
１      改質シリカ膜
１０      塗工液
１１      ポリシラザン溶液
１２      フッ素粒子
２０      低屈折率層
３０      保護層
【図１】
2014213318.tif 000007
【図２】
2014213318.tif 000008
【図３】
2014213318.tif 000009
【図４】
2014213318.tif 000010
【図５】
2014213318.tif 000011